(57)【特許請求の範囲】
【請求項１】
オブチュレーション式根管充填法に使用する歯科用根管充填材組成物であって、その組成物中にボーンワックスを３〜８重量％含有し、軟化温度が４０〜７０℃であることを特徴とする歯科用根管充填材組成物。
【発明の詳細な説明】
【０００１】
【発明の属する技術分野】
本発明は、歯科の根管治療の際に、根管内に加熱軟化して充填する歯科用根管充填材組成物に関するものであり、特に、オブチュレーション方式による根管充填法に好適な歯科用根管充填材組成物に関するものである。
【０００２】
【従来の技術】
一般に、歯科の歯髄疾患及び根尖歯周疾患の治療として、抜髄後、根管拡大・根管形成を行い、得られた根管内に材質的に安定で生体に対しても安定な物質である歯科用根管充填材を充填し、歯根を歯周組織に対して無害なものとして保つ根管治療処理が行われている。この歯科用根管充填材としては、天然の樹脂であるグッタペルカ樹脂及び／又はパラタ樹脂を主成分としたものが一般に使用されている。
そして、この歯科用根管充填材を根管内に充填する方法としては、
▲１▼  ガッタパーチャポイントと呼ばれる細い針状の歯科用根管充填材を用いる側方充填法
▲２▼  軟化温度の低い歯科用根管充填材を軟化して填入するオブチュレーション法の２つの方式が採用されている。
【０００３】
側方充填法は、グッタペルカ樹脂及び／又はパラタ樹脂を主成分とし、これに酸化亜鉛，炭酸カルシウム，蜜蝋，ワックス，樹脂などを含有させて種々の太さの細い針状に成型したに使用されるガッタパーチャポイントを用いる充填方法であり、先ず根管形成時に使用したリーマ，ファイルと同じ太さのメインポイントと呼ばれるガッタパーチャポイントを充填し、その後、メインポイントと根管壁との隙間に数本のアクセサリーポイントと呼ばれる細いガッタパーチャポイントを加圧しながら充填する方法である。
しかし、この方法で根管を完全に密封するには相当の熟練と時間を要し、更に根管が湾曲していたり、分岐している場合には根尖部まで充填することが困難な方法である。
【０００４】
一方、オブチュレーション法は、一般的にグッタペルカ樹脂及び／又はパラタ樹脂とパラフィンワックスを基本成分とし、これに酸化亜鉛，白蝋，密蝋，硫酸バリウム，酸化チタン，樹脂などを適宜組み合わせて配合し、熱軟化温度を４０〜７０℃程度と低くした歯科用根管充填材組成物を加熱軟化させて充填する方法であり、この歯科用根管充填材組成物は比較的低温で軟化して流動性が得られるので、シリンジ等を用いて根管内に注入・充填できるため、根管形状に影響を受けることなく充填できる方法として近年急速に発展してきた方式である。この歯科用根管充填材組成物の熱軟化温度を４０〜７０℃とする理由は、４０℃未満であると口腔内温度に近いために硬化が遅くなり、７０℃を超えると火傷などを起こす可能性があるためである。
しかし、現在この方法に使用されている歯科用根管充填材組成物は、軟化体が比較的硬く、蓄熱性が小さいため、根尖部など細部への充填に対する流動性が充分とは云えず、また、充填作業中に硬化が開始したりして不完全な充填となったりして、根管充填精度が劣るという不都合が生じ易いものであった
【０００５】
【発明が解決しようとする課題】
本発明は、上記の現在のオブチュレーション法に使用されている歯科用根管充填材組成物の欠点を克服し、軟化体の硬度が低く流動性に優れ、蓄熱性の高いオブチュレーション法での根管充填操作に好適な性能を有する歯科用根管充填材組成物を提供することを課題とする。
【０００６】
【課題を解決するための手段】
そこで本発明者は、現在のオブチュレーション法に使用されている歯科用根管充填材組成物に、少量の配合でも軟化体の硬度を下げ、且つ流動性を増大することができ、更に蓄熱性を高めることのできる成分をについて鋭意研究した結果、意外にもボーンワックスを配合することが適当であることを見出し、本発明の歯科用根管充填材組成物の開発に成功したものである。
【０００７】
【発明の実施の形態】
即ち、本発明に係る歯科用根管充填材組成物は、オブチュレーション式根管充填法に使用する歯科用根管充填材組成物であって、ボーンワックスを３〜８重量％含有し、軟化温度が４０〜７０℃であることを特徴とする歯科用根管充填材組成物である。
【０００８】
本発明におけるボーンワックスを配合する歯科用根管充填材組成物の構成成分は、オブチュレーション式根管充填法に使用されている熱軟化温度が４０〜７０℃である公知の歯科用根管充填材組成物が使用可能であり、一般的には、グッタペルカ樹脂及び／又はパラタ樹脂とパラフィンワックスとを基本成分とし、これに酸化亜鉛，白蝋，密蝋，硫酸バリウム，酸化チタン，樹脂などの成分を適宜組み合わせて配合したものであり、その他の成分として硫化亜鉛，ユージノール，炭酸マグネシウム，各種の消毒剤，抗菌剤，顔料などを配合したものなども使用可能である。
【０００９】
ボーンワックスは骨蝋とも呼ばれ、基本的にヨードホルム，スペルマセチン，ゴマ油で構成され、融点４５℃以下，３５℃における針入度８０以上の性能を有するワックスである。代表的な配合割合としては、ヨードホルム：４０重量％，スペルマセチン：３０重量％，ゴマ油：３０重量％を挙げることができる。このようなボーンワックスは、オブチュレーション式根管充填法に使用されている熱軟化温度が４０〜７０℃である公知の歯科用根管充填材組成物と組み合わせた場合に、熱軟化温度をほとんど低下させることなく軟化体の硬度を下げて流動性を向上させる効果があり、且つ蓄熱性を大きくして充填操作余裕時間を延長する効果があり、湾曲根管や分岐根管などの複雑な形状の根管に対しても容易に充填することができ、オブチュレーション式根管充填法に要求される性能を一段と向上させることができるものである。
【００１０】
このようなボーンワックスの配合量は、歯科用根管充填材組成物中に３〜８重量％であることが適当であり、３重量％未満ではボーンワックスを配合した効果が充分発揮されず、８重量％を超えると却って軟化体の硬度が低くなり過ぎて流動性も過度に大きくなり、填入時に充分加圧することができず、細部への填入操作が難しくなってくる。従って、本発明に係るオブチュレーション式根管充填法に使用する歯科用根管充填材組成物は、ボーンワックスを３〜８重量％含有し、軟化温度が４０〜７０℃であることが必要である。
【００１１】
【実施例】
次に、本発明に係る歯科用根管充填材組成物について実施例を挙げて詳細に説明するが、本発明はこれ等に限定されるものではない。
【００１２】
実施例１
・グッタペルカ樹脂                                    １１重量％
・パラフィンワックス（融点５４℃）                    １１重量％
・酸化亜鉛                                            ３９重量％
・硫酸バリウム                                        ３２重量％
・蜜蝋                                                  １重量％
・ボーンワックス（LUKENS MEDICAL CORP.社製）            ６重量％
上記割合で各成分を秤量し、加圧ニーダーにて加熱練和して軟化温度が約５５℃の歯科用根管充填材組成物を作製した。得られた歯科用根管充填材組成物を使用して軟化温度より７℃高い温度で加熱軟化し、オブチュレーション式根管充填法にて下顎第１大臼歯への根管充填を行った結果、軟化物は適度に柔らかく填入時の流動性に優れ、また蓄熱性が充分であり、填入操作中に軟化物の柔らかさと流動性が維持され、充填操作性は非常に良好であった。またＸ線写真で根管内の充填状態を確認した結果、湾曲根管の細部まで根管充填材が填入されており、良好な根管充填結果が確認された。
【００１３】
実施例２
・グッタペルカ樹脂                                    ２５重量％
・パラフィンワックス（融点４６℃）                    ２０重量％
・酸化亜鉛                                            ３０重量％
・硫酸バリウム                                        １５重量％
・蜜蝋                                                  １重量％
・白蝋                                                  １重量％
・ユージノール油                                        ５重要％
・ボーンワックス（LUKENS MEDICAL CORP.社製）            ３重量％
上記割合で各成分を秤量し、加圧ニーダーにて加熱練和して軟化温度が約４５℃の歯科用根管充填材組成物を作製した。実施例１と同様にして下顎第１大臼歯への根管充填を行った結果、軟化物は適度に柔らかく填入時の流動性に優れ、また蓄熱性が充分であり、填入操作中に軟化物の柔らかさと流動性が維持され、充填操作性は非常に良好であった。またＸ線写真で根管内の充填状態を確認した結果、湾曲根管の細部まで根管充填材が填入されており、良好な根管充填結果が確認された。
【００１４】
実施例３
・パラタ重合体樹脂                                    ４０重量％
・パラフィンワックス（融点５８℃）                    １５重量％
・酸化亜鉛                                            ２０重量％
・硫酸バリウム                                          ７重量％
・白蝋                                                  １重量％
・酸化チタン                                          １０重要％
・ボーンワックス（LUKENS MEDICAL CORP.社製）            ７重量％
上記割合で各成分を秤量し、加圧ニーダーにて加熱練和して軟化温度が約６０℃の歯科用根管充填材組成物を作製した。実施例１と同様にして下顎第１第臼歯への根管充填を行った結果、軟化物は適度に柔らかく填入時の流動性に優れ、また蓄熱性が充分であり、填入操作中に軟化物の柔らかさと流動性が維持され、充填操作性は非常に良好であった。またＸ線写真で根管内の充填状態を確認した結果、湾曲根管の細部まで根管充填材が填入されており、良好な根管充填結果が確認された。
【００１５】
実施例４
市販のオブチュレーション式根管充填法用の歯科用根管充填材組成物である商品名「オブチュレーションガッター」（東洋化学研究所社製）を９６重量％に、ボーンワックス（LUKENS MEDICAL CORP.社製）４重量％を加えて実施例１と同様に歯科用根管充填材組成物を作製した。実施例１と同様にして下顎第１第臼歯への根管充填を行った結果、軟化物は適度に柔らかく填入時の流動性に優れ、また蓄熱性が充分であり、填入操作中に軟化物の柔らかさと流動性が維持され、充填操作性は非常に良好であった。またＸ線写真で根管内の充填状態を確認した結果、湾曲根管の細部まで根管充填材が填入されており、良好な根管充填結果が確認された。
【００１６】
比較例１
・グッタペルカ樹脂                                    １１重量％
・パラフィンワックス（融点５４℃）                    １１重量％
・酸化亜鉛                                            ４５重量％
・硫酸バリウム                                        ３２重量％
・蜜蝋                                                  １重量％
上記割合で各成分を秤量し、加圧ニーダーにて加熱練和して軟化温度が約５７℃の歯科用根管充填材組成物を作製した。得られた歯科用根管充填材組成物を使用して実施例１と同様にして下顎第１大臼歯への根管充填を行った結果、軟化物はやや硬めであり填入時の流動性もやや不足しており、また填入操作中に軟化物の固さの増加が確認された。またＸ線写真で根管内の充填状態を確認した結果、湾曲根管の細部において一部で根管充填材が填入されていない部分が確認された。
【００１７】
比較例２
市販のオブチュレーション式根管充填法用の歯科用根管充填材組成物として、商品名「オブチュレーションガッター」（東洋化学研究所社製）を使用して実施例１と同様にして下顎第１第臼歯への根管充填を行った結果、軟化物はやや硬めで、填入時の流動性もやや不足しており、また填入操作中に軟化物の固さの増加が確認された。またＸ線写真で根管内の充填状態を確認した結果、湾曲根管の細部において一部で根管充填材が填入されていない部分が確認された。
【００１８】
【発明の効果】
以上に詳述したように本発明に係る歯科用根管充填材組成物は、オブチュレーション式根管充填法に使用されている公知の歯科用根管充填材組成物に所定割合のボーンワックスを組み合わせることによって、熱軟化温度をほとんど低下させることなく軟化体の硬度を下げて流動性を向上させ、且つ蓄熱性を大きくしたものであり、湾曲根管や分岐根管などの複雑な形状の根管に対しても容易に充填することができ、オブチュレーション式根管充填法に要求される性能を一段と向上させることができるものであり、歯科界に貢献する価値の非常に大なるものである。